(57)【要約】【課題】クロマトグラフィの分離ピークの広がりを低減でき、分離の再現性を向上でき、流路閉塞の防止が出来るガスクロマトグラフ用カラム及びその製造方法を実現すること。【解決手段】  ガスクロマトグラフィの被検体であるガスの吸着を行なう微小流路を具備するガスクロマトグラフ用カラムにおいて、前記微小流路の内壁面の一部または全部に均一な大きさで形成される複数の細孔を具備することを特徴とする。【選択図】図１
2011141271.tif 000002
【特許請求の範囲】
【請求項１】
ガスクロマトグラフィの被検体であるガスの吸着を行なう微小流路を具備するガスクロマトグラフ用カラムにおいて
前記微小流路の内壁面の一部または全部に均一な大きさで形成される複数の細孔を具備することを特徴とするガスクロマトグラフ用カラム。
【請求項２】
前記微小流路を形成するための微細な溝を形成したシリコンからなる第１の基板と、
前記溝の表面を陽極酸化またはポーラス化することで前記細孔が均一な大きさで形成された多孔質層と、
前記溝を密封して前記微小流路が形成されるように前記第１の基板と接合された第２の基板とを具備することを特徴とする請求項１記載のガスクロマトグラフ用カラム。
【請求項３】
前記多孔質層の表面にカーボン、アルミまたはアルミナをスパッタリングする、前記多孔質層の表面を酸化する、または前記多孔質層の表面にガラス質を形成可能な溶液をコーティングすることにより吸着性能向上層を形成することを特徴とする請求項２に記載のガスクロマトグラフ用カラム。
【請求項４】
ガスクロマトグラフィの被検体であるガスの吸着を行なう微小流路を具備するガスクロマトグラフ用カラムの製造方法であって、
シリコンからなる第１の基板に前記微小流路を形成するための微細な溝を形成する第１の工程と、
前記溝の表面を陽極酸化またはポーラス化して前記溝の壁面に細孔が均一な大きさで形成され多孔質状に形成された多孔質層を形成する第２の工程と、
前記溝を密封して前記微小流路が形成されるように第２の基板を前記第１の基板と接合する第３の工程とから成ることを特徴とするガスクロマトグラフ用カラムの製造方法。
【請求項５】
前記第１乃至第３の工程に加えて、前記多孔質層の表面にカーボン、アルミまたはアルミナをスパッタリングする、または前記多孔質層の表面を酸化する、または前記多孔質層の表面にガラス質を形成可能な溶液をコーティングすることにより吸着性能向上層を形成する第４の工程も有することを特徴とする請求項４記載のガスクロマトグラフ用カラムの製造方法。
【請求項６】
ガスクロマトグラフィの被検体であるガスの吸着を行なう微小流路を具備するガスクロマトグラフ用カラムの製造方法であって、
シリコンからなる第１の基板に前記微小流路を形成するための微細な溝を形成する第１の工程と、
前記溝にアルミ薄膜を成膜する第２の工程と、
前記溝の表面に成膜された前記アルミ薄膜を陽極酸化またはポーラス化して前アルミ薄膜の一部または全部に細孔が均一な大きさで形成され多孔質状に形成された多孔質層を形成する第３の工程と、
前記溝を密封して前記微小流路が形成されるように第２の基板を前記第１の基板と接合する第４の工程とから成ることを特徴とするガスクロマトグラフ用カラムの製造方法。
【請求項７】
前記第１乃至第４の工程に加えて、前記多孔質層の表面にカーボン、アルミまたはアルミナをスパッタリングする、または前記多孔質層の表面を酸化する、または前記多孔質層の表面にガラス質を形成可能な溶液をコーティングすることにより吸着性能向上層を形成する第５の工程からも有することを特徴とする請求項６記載のガスクロマトグラフ用カラムの製造方法。
【発明の詳細な説明】
【技術分野】
【０００１】
本発明は、ガスクロマトグラフィの被検体であるガスの吸着を行なう微小流路を具備するガスクロマトグラフ用カラム及びその製造方法に関し、特にクロマトグラフィの分離ピークの広がりの低減、分離の再現性向上、流路閉塞の防止に関する。
【０００２】
例えば、ガスクロマトグラフィ装置で使用される吸着型カラムに関する技術であって、ガスクロマトグラフィに使用されている吸着型パックドカラム（充填カラム）や吸着型キャピラリーカラム（PLOT、Porous Layer Open Tubular）の高性能化に関するものである。
【背景技術】
【０００３】
従来、ガスクロマトグラフィ装置は、気体の成分の測定装置であり、混合物中に存在する様々な物質と、カラム内に存在する固定相物質との吸収の度合いによって、混合物から個々の物質に分析を行う装置であり、化学分析の分野では必要不可欠な装置である。
【０００４】
このガスクロマトグラフィ装置は、恒温槽に上述のカラムを設け、このカラムにガスボンベからヘリウムなどの気体を減圧弁で調整しながら導入するとともに試料導入口から試料を導入し、カラムを通過する時間の違いから物質を同定するために、カラムを通過してきた試料を検出器で分析するものである。
【０００５】
ここで、ガスクロマトグラフィ装置で用いられているガスクロマトグラフ用カラムには、大別すると微小流路（管）の中に吸着剤を詰めて使用する充填カラムと、中空の微小流路（管）の内壁に吸着剤を塗布して使用するキャピラリーカラムがある。
また、一般的なカラムのサイズは、充填カラムが内径3mm、長さ2mであり、キャピラリーカラムが内径0.25mm、長さ30m〜60mである。
【０００６】
図４は上述のような従来の充填カラムの構成図であり、図４において従来の充填カラムは、微小流路（管）ＦＰの中に吸着剤５０が詰められて（充填されて）構成されている。
具体的には、従来の充填カラムは、担体に揮発性の少ない液体（固定相液体や液相と称する）を含浸させたものや、活性炭、アルミナ、シリカゲルなどの吸着剤がガラス管や金属管により形成される微小流路に充填される。
【０００７】
図５は、上述のような従来のキャピラリーカラムの構成図であり、図５において、従来のキャピラリーカラムは、中空の微小流路（管）ＦＰの内壁に吸着剤５０が塗布されて（コートされて）構成される。
具体的には、従来のキャピラリーカラムは、内径0.1〜1mm程度の微小流路ＦＰの内壁に液相を塗布したWCOT型（Wall Coated Open Tubular）、管壁に直径数μmの微粒子のポーラスポリマーやアルミナなどを約5〜20μm程度の層状に担持させたPLOT型（Porous Layer Open Tubular）、粒径数10μmの珪藻土担体に液相を含浸させたものを内壁に数100μmの層状に担持させたSCOT型（Support Coated Open Tubular）がある。
【０００８】
キャピラリ構造にすると、流路抵抗が小さく、カラムを通り抜ける時間が短くて済むので、高速なクロマトグラフィ分析が可能になる点で有効であった。
【０００９】
以下、上述の構成から成る充填カラムまたはキャピラリーカラムを用いて混合ガスの分離を行うガスクロマトグラフィ装置の動作を例にとって説明する。
たとえば、ヘリウム等の不活性ガス（移動相）を定常的に充填カラムまたはキャピラリーカラムの微小流路に流し、ガスクロマトグラフィの被検体である混合ガスを充填カラムまたはキャピラリーカラムの微小流路に流入させる。
【００１０】
ガスクロマトグラフィの被検体である混合ガスは、充填カラムまたはキャピラリーカラムの微小流路に図示しない流入口１００を介して流入すると、混合ガスはそれぞれの性質により、微小流路内に詰められたまたは内壁に塗布された吸着剤（固定相）と不活性ガス（移動相）との間で吸着／脱着を繰り返しながら充填カラムの微小流路内を流れる。
【００１１】
混合ガス中の各種ガスごとの吸着、脱着のしやすさによって、カラム内を混合ガスが移動する際、吸着性の良いガスは移動速度が遅く、吸着性の良くないガスは移動速度が速くなるので、固有のガスにおける速度差が生じ、カラムの流出口２００において吸着性の悪いガスから順に排出される。
このため、ガスクロマトグラフィ装置にて、カラムから流出されたガスを検出手段で分析すれば、混合ガスをそれぞれ混合ガス中の各種ガス（混合ガス中のガス成分）を分析することができる。
【００１２】
この結果、従来の充填カラムまたはキャピラリーカラムを用いたガスクロマトグラフィ装置は、混合ガスの分離を行って、ガス成分を分析することができる。
【００１３】
このような従来のガスクロマトグラフ用カラムに関連する先行技術文献として下記の特許文献がある。
【先行技術文献】
【非特許文献】
【００１４】
【非特許文献１】井原  俊英、他１４名「キャピラリーガスクロマトグラフィー」、朝倉書店、１９９７年７月２０日、p.１−５３
【非特許文献２】Sho Nishiyama、Four another names、”Parylene Stationary Phase for Micro Gas Chromatography Columns”、THE 25TH SENSOR SYMPOSUIUM、2008、p.154〜157
【非特許文献３】T.Nakai、Four another names、”Micro Fabricated Semi-Packed Gas Chromatography Column with Functionalized Parylene as the Stationary Phase''、Twelfth International Conference on Miniaturized Systems for Chemistry and Life Sciences、2008、p.1790〜1792
【発明の概要】
【発明が解決しようとする課題】
【００１５】
しかしながら、従来の充填カラムは、充填された吸収剤によって形成されるガスが流れていく流路長が複数存在するので、ある一つのガス成分に注目しても早く出てくる部分と、遅く出てくる部分とがあり、クロマトグラフィの分離ピークが広がってしまう（これを多流路拡散）という問題点があった。
このため、クロマトグラフィの分離ピークが広がってしまうと、正確なガス分析が行なえない点で問題であった。
【００１６】
また従来のキャピラリーカラムは、吸着剤と微小流路の内壁の密着性が低く、温度サイクルにより吸着剤が剥離することがあるという問題点があった。このように吸着剤が剥離すると分離の再現性が低下したり、微小流路や検出器が閉塞してしまうといった問題点があった。
【００１７】
また、従来のカラムは、活性炭などの吸着剤を用いているが、被検体たるガスを吸着させるポア（細孔）のサイズが分散分布しており、分離ピークが広がる原因となるという問題点があった。
【００１８】
図６は、この従来のカラムにおける吸着剤のポアサイズの説明図であり、図６に示すように、活性炭などの吸着剤では、ガスを吸着させるポア（細孔）のサイズ・ポアの深さ・ポアの径等が異なる大きさで分布して形成される。
このため、被検体のガスのうち一つのガス成分に注目したとしても、そのガスが吸着剤により吸着する際の吸着性、吸着する時間にバラツキが出てくるので、クロマトグラフィの分離ピークが広がってしまうという問題点があった。
【００１９】
本発明は上述の問題点を解決するものであり、その目的は、クロマトグラフィの分離ピークの広がりを低減でき、分離の再現性を向上でき、流路閉塞の防止が出来るガスクロマトグラフ用カラム及びその製造方法を実現することにある。
【課題を解決するための手段】
【００２０】
このような課題を達成するために、本発明のうち請求項１記載の発明は、
ガスクロマトグラフィの被検体であるガスの吸着を行なう微小流路を具備するガスクロマトグラフ用カラムにおいて
前記微小流路の内壁面の一部または全部に均一な大きさで形成される複数の細孔を具備することを特徴とするガスクロマトグラフ用カラムである。
【００２１】
請求項２記載の発明は、請求項１記載のガスクロマトグラフ用カラムにおいて、
前記微小流路を形成するための微細な溝を形成したシリコンからなる第１の基板と、
前記溝の表面を陽極酸化またはポーラス化することで前記細孔が均一な大きさで形成された多孔質層と、
前記溝を密封して前記微小流路が形成されるように前記第１の基板と接合された第２の基板とを具備することを特徴とする。
【００２２】
請求項３記載の発明は、請求項１または２記載のガスクロマトグラフ用カラムにおいて、
前記多孔質層の表面にカーボン、アルミまたはアルミナをスパッタリングする、または前記多孔質層の表面を酸化する、または前記多孔質層の表面にガラス質を形成可能な溶液をコーティングすることにより吸着性能向上層を形成することを特徴とする。
【００２３】
請求項４記載の発明は、
ガスクロマトグラフィの被検体であるガスの吸着を行なう微小流路を具備するガスクロマトグラフ用カラムの製造方法であって、
シリコンからなる第１の基板に前記微小流路を形成するための微細な溝を形成する第１の工程と、
前記溝の表面を陽極酸化またはポーラス化して前記溝の壁面に細孔が均一な大きさで形成され多孔質状に形成された多孔質層を形成する第２の工程と、
前記溝を密封して前記微小流路が形成されるように第２の基板を前記第１の基板と接合する第３の工程とから成ることを特徴とするガスクロマトグラフ用カラムの製造方法である。
【００２４】
請求項５記載の発明は、請求項４記載のガスクロマトグラフ用カラムの製造方法であって、
前記多孔質層の表面にカーボン、アルミまたはアルミナをスパッタリングする、または前記多孔質層の表面を酸化する、または前記多孔質層の表面にガラス質を形成可能な溶液をコーティングすることにより吸着性能向上層を形成する第４の工程からも成ることを特徴とする。
【００２５】
請求項６記載の発明は、
ガスクロマトグラフィの被検体であるガスの吸着を行なう微小流路を具備するガスクロマトグラフ用カラムの製造方法であって、
シリコンからなる第１の基板に前記微小流路を形成するための微細な溝を形成する第１の工程と、
前記溝にアルミ薄膜を成膜する第２の工程と、
前記溝の表面に成膜された前記アルミ薄膜を陽極酸化またはポーラス化して前アルミ薄膜の一部または全部に細孔が均一な大きさで形成され多孔質状に形成された多孔質層を形成する第３の工程と、
前記溝を密封して前記微小流路が形成されるように第２の基板を前記第１の基板と接合する第４の工程とから成ることを特徴とするガスクロマトグラフ用カラムの製造方法である。
【００２６】
請求項７記載の発明は、請求項６記載のガスクロマトグラフ用カラムの製造方法であって、
前記多孔質層の表面にカーボン、アルミまたはアルミナをスパッタリングする、または前記多孔質層の表面を酸化する、または前記多孔質層の表面にガラス質を形成可能な溶液をコーティングすることにより吸着性能向上層を形成する第５の工程からも成ることを特徴とする。
【発明の効果】
【００２７】
このように、本発明によれば、ガスクロマトグラフィの被検体であるガスの吸着を行なう微小流路を具備するガスクロマトグラフ用カラムにおいて、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、吸着する際の吸着性、吸着する時間が一定（ほぼ一定）またはバラツキが小さくなるため、クロマトグラフィの分離ピークの広がりを低減できる。
いいかえれば、本発明に係るガスクロマトグラフ用カラムは、微小流路ＦＰの内壁面の一部または全部に均一の大きさで複数のポア（細孔）が形成されることにより、吸着する際の吸着性、吸着する時間が一定（ほぼ一定）またはバラツキが小さいため、クロマトグラフィの分離ピークの広がりを低減できる点で有効である。
【００２８】
また、本発明によれば、ガスクロマトグラフィの被検体であるガスの吸着を行なう微小流路を具備するガスクロマトグラフ用カラムにおいて、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、従来のように微小流路の内壁に吸着剤を塗布する構成ではないため、分離の再現性を向上できる点で有効である。
また、本発明によれば、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、流路閉塞を防止出来る点でも有効である。
【図面の簡単な説明】
【００２９】
【図１】本発明に係るガスクロマトグラフ用カラムの一実施例を示す構成図である。
【図２】本発明に係るガスクロマトグラフ用カラムの一実施例の製造方法の説明図（断面図）である。
【図３】本発明に係るガスクロマトグラフ用カラムの他の実施例の製造方法の説明図（断面図）である。
【図４】従来の充填カラムの構成図である。
【図５】従来のキャピラリーカラムの構成図である。
【図６】従来のカラムにおける吸着剤のポアサイズの説明図である。
【発明を実施するための形態】
【００３０】
本発明のガスクロマトグラフ用カラム及びその製造方法の主な特徴は、ガスクロマトグラフ用カラムが微小流路を形成するための微細な溝を形成したシリコンからなる第１の基板と、溝の表面を陽極酸化またはポーラス化して細孔が均一に形成されて多孔質状に形成された多孔質層と、溝を密封して微小流路が形成されるように接合された第２の基板とを具備する点、このようなガスクロマトグラフ用カラムが製造できる点等である。
以下、図面を用いて本発明のガスクロマトグラフ用カラム及びその製造方法を説明する。
【００３１】
＜実施例１＞
図１は、本発明に係るガスクロマトグラフ用カラムの一実施例を示す構成図であり、図１の（Ａ）は上面図であり、（Ｂ）はカラムのＡ−Ａ断面図である。
【００３２】
（主な構成の説明）
図１において、ガスクロマトグラフ用カラムは、主に、被検体であるガスが流れる微小流路を構成する微細な溝を有する第１の基板の一例であるシリコン基板１と、流入口１００および流出口２００を有しシリコン基板１と貼り合わされて被検体であるガスが流れる微小流路ＦＰを形成する、パイレックス（登録商標）ガラス等により構成された第２の基板の一例である基板２と、微細な溝の表面を陽極酸化またはポーラス化してポア（細孔）３１が均一の大きさで形成されて多孔質状に形成された多孔質層３と、から構成される。
【００３３】
シリコン基板１の中央部分には、たとえば、ＲＩＥ（反応性イオンエッチング（Reactive Ion Etching）加工、超音波加工、レーザ加工、サンドブラスト加工、ウエットエッチングなどによって蛇行状またはスパイラル状に微細な溝が形成される。
ＲＩＥ法は、比較的低圧においてイオン化したエッチングガスを被加工物質に垂直に衝突させる効果を利用した方法である。
また、この微細な溝は、たとえば、幅50μm、深さ200μm、長さ10mなどで形成される。なおシリコン基板１の溝は、長手方向に沿うように長方形に形成されるものでもよい。
【００３４】
多孔質層３は、シリコン基板１の微細な溝の表面をフッ酸水溶液中で陽極酸化／ポーラス化して形成される。
この多孔質層３の表面には、均一な大きさ（サイズ）、径、または、深さのポア（細孔）３１が形成される。
多孔質層３の表面には条件によりポア径が数nmから数十nm程度の、均一サイズのポア３１が形成される。図１（Ｂ）に示すように、シリコン基板１の微細な溝の表面をフッ酸水溶液中で陽極酸化／ポーラス化することにより、均一なサイズのポア（細孔）３１が形成される。
【００３５】
多孔質層３を形成する陽極酸化／ポーラス化としては、たとえば、溝が形成されるシリコン基板１を、フッ酸５%、ＩＰＡ（イソプロピルアルコール））１０％からなるフッ酸混合液中に浸漬し、溝の底部に５mA/cm2で１０分間電流を印加することにより陽極酸化／ポーラス化するものがある。
【００３６】
なお多孔質層３は、たとえば、シリコン基板１の微細な溝の表面を陽極酸化／ポーラス化したポーラスシリコンや、シリコン基板１の微細な溝の表面に成膜されているアルミ薄膜をフッ酸水溶液中で陽極酸化／ポーラス化するポーラスアルミなどから構成されるものである。
【００３７】
微小流路ＦＰは、シリコン基板１に形成された溝の両端に基板２に形成された流入口１００および流出口２００が位置するようにシリコン基板１と基板２を接着や熱圧着などで貼り合わせ、シリコン基板１に形成された溝を基板２で覆うことにより構成される。
【００３８】
（製造方法の説明）
以下、本発明に係るガスクロマトグラフ用カラムの一実施例の製造方法について説明する。図２は、本発明に係るガスクロマトグラフ用カラムの一実施例の製造方法の説明図（断面図）であり、図１と共通する部分には同一の符号を付けて適宜説明を省略する。
また図２の（Ａ）、（Ｂ）、（Ｃ）、（Ｄ）は、それぞれガスクロマトグラフ用カラムの製造工程の説明図（断面図）である。
【００３９】
まず、図２（Ａ）に示すように、微小流路ＦＰを構成する微細な溝の上面からみた形状（蛇行状、スパイラル状、または、シリコン基板１の長手方向に沿って長方形）で穴があけられている第１のマスク材（保護膜）５１が、シリコン基板１の上に形成される（マスク材のパターニング）。
なお、この第１のマスク材５１は、耐フッ酸性のあるフォトレジストやシリコン窒化膜などから構成される。
【００４０】
次に、図２（Ｂ）に示すように、第１のマスク材（保護膜）５１により覆われたシリコン基板１にＲＩＥ（反応性イオンエッチング（Reactive Ion Etching）加工を施す。
これにより、シリコン基板１の第１のマスク材（保護膜）５１で覆われていない領域、いいかれば、第１のマスク材（保護膜）５１の微小流路ＦＰを形成する微細な溝の上面からみた形状であけられた穴の領域に相当するシリコン基板１の領域に、微小流路ＦＰを形成するための微細な溝が形成される。
【００４１】
さらに、図２（Ｃ）に示すように、シリコン基板１の微細な溝の表面をフッ酸水溶液中で陽極酸化／ポーラス化することにより、均一な大きさ（サイズ）、径、または、深さのポア（細孔）３１が形成された多孔質層３を形成する。
多孔質層３を形成する陽極酸化／ポーラス化としては、たとえば、溝が形成されるシリコン基板１を、フッ酸５%、ＩＰＡ（イソプロピルアルコール））１０％からなるフッ酸混合液中に浸漬し、溝の底部に５mA/cm2で１０分間電流を印加することにより陽極酸化／ポーラス化するものがある。
このとき、シリコン基板１を陽極とし、白金電極などを陰極としてフッ酸水溶液中で陽極酸化するものでもよい。
【００４２】
そして、図２（Ｄ）に示すように、シリコン基板１に形成された溝の両端に基板２に形成された流入口１００および流出口２００が位置するようにシリコン基板１と基板２を接着や熱圧着などで貼り合わせ、シリコン基板１に形成された溝を基板２で覆う。これにより流路ＦＰが形成される。
なお、必要があれば第１のマスク材（保護膜）５１を除去してから、シリコン基板１に形成された溝を基板２で覆うものでもよい。
【００４３】
これらの図２（Ａ）〜（Ｄ）の製造工程を介して、本発明に係るガスクロマトグラフ用カラムは、シリコン基板１に形成された微細な溝の最表面がポーラスシリコンである多孔質層３が形成されることになる。
いいかえれば、本発明に係るガスクロマトグラフ用カラムは、微小流路の内壁面の一部または全部がポーラスシリコンにより形成される。
【００４４】
この結果、微小流路を形成するための微細な溝を形成したシリコンからなる第１の基板と、溝の表面を陽極酸化またはポーラス化して細孔が均一な大きさで形成されて多孔質状に形成された多孔質層とを具備するような本発明のガスクロマトグラフ用カラムが製造でき、本発明によれば、微小流路ＦＰの内壁面の一部または全部に均一の大きさで複数のポア（細孔）が形成されることにより、吸着する際の吸着性、吸着する時間が一定（ほぼ一定）またはバラツキが小さいため、クロマトグラフィの分離ピークの広がりを低減できる点で有効である。
また、従来のように微小流路の内壁に吸着剤を塗布する構成ではないため、分離の再現性を向上できる点で有効である。
また、本発明に係るガスクロマトグラフ用カラムは、上述の構成とすることにより流路閉塞を防止出来る点でも有効である。
【００４５】
（作用・効果）
このような構成で、本発明に係るガスクロマトグラフ用カラムは、たとえば以下のようにガスクロマトグラフィ装置により用いられてガスの分離を行うことによりガス成分分析に貢献する。
【００４６】
ヘリウム等の不活性ガス（移動相）を定常的に本発明に係るガスクロマトグラフ用カラムの微小流路に流入させる。この状況下で、ガスクロマトグラフィの被検体である混合ガスが本発明に係るガスクロマトグラフ用カラムの微小流路に流入させる。
【００４７】
ガスクロマトグラフィの被検体である混合ガスは、本発明に係るガスクロマトグラフ用カラムの微小流路ＦＰに図示しない流入口１００を介して流入すると、混合ガスはそれぞれの性質により、吸着／脱着を繰り返しながらガスクロマトグラフ用カラムの微小流路ＦＰ内を流れる。
【００４８】
混合ガス中の各種ガスごとの吸着、脱着のしやすさによって、カラム内を混合ガスが移動する際、吸着性の良いガスは移動速度が遅く、吸着性の良くないガスは移動速度が速くなるので、固有のガスにおける速度差が生じ、カラムの流出口２００において吸着性の悪いガスから順に排出される。
【００４９】
ここで、混合ガスは、微小流路ＦＰ内を移動する際に、微小流路ＦＰを形成する微細な溝上に設けられている細孔が均一な大きさで形成された多孔質層３により、吸着／脱着を繰り返しながら微小流路ＦＰ内を流れるため、吸着する際の吸着性や吸着する時間が一定（ほぼ一定）またはバラツキが小さくなり、クロマトグラフィの分離ピークの広がりが低減することになる。
【００５０】
このため、本発明のガスクロマトグラフ用カラムを用いたガスクロマトグラフィ装置では、カラムから流出されたガスを検出手段で分析すれば、混合ガスをそれぞれ混合ガス中の各種ガス（混合ガス中のガス成分）をより正確に分析することができる。
【００５１】
この結果、本発明に係るガスクロマトグラフ用カラムは、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、吸着する際の吸着性、吸着する時間が一定（ほぼ一定）またはバラツキが小さくなるため、クロマトグラフィの分離ピークの広がりを低減できる。
いいかえれば、本発明に係るガスクロマトグラフ用カラムは、微小流路ＦＰの内壁面の一部または全部に均一の大きさで複数のポア（細孔）が形成されることにより、吸着する際の吸着性、吸着する時間が一定（ほぼ一定）またはバラツキが小さいため、クロマトグラフィの分離ピークの広がりを低減できる点で有効である。
【００５２】
また、本発明に係るガスクロマトグラフ用カラムは、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、従来のように微小流路の内壁に吸着剤を塗布する構成ではないため、分離の再現性を向上できる点で有効である。
また、本発明に係るガスクロマトグラフ用カラムは、上述の構成とすることにより流路閉塞を防止出来る点でも有効である。
（その他の実施形態の説明）
【００５３】
なお、本実施例におけるガスクロマトグラフ用カラムは、多孔質層３の表面にカーボン、アルミまたはアルミナをスパッタリングする、または多孔質層３の表面を酸化する、または多孔質層３の表面にガラス質を形成可能な溶液をコーティングすることにより、「吸着性能向上層」を形成するものでもよい。
【００５４】
たとえば、本実施例におけるガスクロマトグラフ用カラムは、ポーラスシリコンから成る多孔質層３、いいかえれば、微小流路を形成する微細な溝の表面にカーボンまたはアルミナをスパッタリングするものでもよい。
このように、ポーラスシリコンから成る多孔質層３表面にカーボンをスパッタリングして「吸着性能向上層」を形成すれば、一般的な吸着剤として周知である活性炭と同等の吸着性能を得ることが出来る点で有効で、より正確なガス成分分析に貢献できる。
【００５５】
また、本実施例におけるガスクロマトグラフ用カラムは、ポーラスシリコンから成る多孔質層３（いいかえれば、微小流路を形成する微細な溝の表面）にアルミをスパッタした最表面を酸化するものでもよい。
このように、本実施例におけるガスクロマトグラフ用カラムは、ポーラスシリコンから成る多孔質層３（いいかえれば、微小流路を形成する微細な溝の表面）にアルミをスパッタした最表面を酸化して「吸着性能向上層」を形成すれば、一般的な吸着剤として周知であるアルミナと同等の吸着の性質を得ることが出来る点で有効で、より正確なガス成分分析に貢献できる。
【００５６】
また、本実施例におけるガスクロマトグラフ用カラムでは、ポーラスシリコンから成る多孔質層３にアルミナをスパッタリングして吸着性能向上層を形成すれば、一般的な吸着剤として周知であるゼオライトと同等の吸着性能（例えば、Ｎ２とＯ２のガスの分離に適している性能、ＣＯ２を強固に吸着してＣＯ２が流出されない性能等）を得ることが出来る点で有効で、より正確なガス成分分析に貢献できる。
【００５７】
また、本実施例におけるガスクロマトグラフ用カラムは、ポーラスシリコンから成る多孔質層３、いいかえれば、微小流路を形成する微細な溝の表面を酸化する、もしくは、ポリシラザンなどガラス質を形成出来る溶液をコーティングするものでもよい。
このように、本実施例におけるガスクロマトグラフ用カラムは、ポーラスシリコンから成る多孔質層３を酸化する、もしくは、ポリシラザンなどガラス質を形成出来る溶液をコーティングして「吸着性能向上層」を形成することにより、一般的な吸着剤として周知であるシリカゲルと同等の吸着の性質を得ることが出来る点で有効で、より正確なガス成分分析に貢献できる。
【００５８】
また、本実施例におけるガスクロマトグラフ用カラムは、シリコン基板１の微細な溝の表面を陽極酸化／ポーラス化する場合、電流密度やフッ酸の濃度によりポアサイズを調整することが可能で、ガスに対する選択性を変えることができる。
【００５９】
＜実施例２＞
本発明に係るガスクロマトグラフ用カラムは、微小流路の内壁面の一部または全部がポーラスアルミ（陽極酸化／ポーラス化されたアルミ）により形成されるものであってもよい。
【００６０】
図３は、微小流路の内壁面の一部または全部がポーラスアルミにより形成される場合の本発明に係るガスクロマトグラフ用カラムの他の実施例の製造方法の説明図（断面図）であり、図１、２と共通する部分には同一の符号を付けて適宜説明を省略する。
また図３の（Ａ）、（Ｂ）、（Ｃ）、（Ｄ）、（Ｅ）、（Ｆ）は、それぞれガスクロマトグラフ用カラムの製造工程の説明図（断面図）である。
【００６１】
まず、図３（Ａ）に示すように、微小流路ＦＰを構成する微細な溝の上面からみた形状（蛇行状、スパイラル状、または、シリコン基板１の長手方向に沿って長方形）で穴があけられている第１のマスク材（保護膜）５１が、シリコン基板１の上に形成される（第１のマスク材のパターニング）。
また微小流路ＦＰを構成する微細な溝の上面からみた形状で穴があけられている第２のマスク材（保護膜）５２が第１のマスク材（保護膜）５１の上に形成される（第２のマスク材のパターニング）。
【００６２】
次に、図３（Ｂ）に示すように、第１、第２のマスク材（保護膜）５１、５２により覆われたシリコン基板１にＲＩＥ加工を施す。
これにより、シリコン基板１の第１、第２のマスク材（保護膜）５１、５２で覆われていない領域、いいかれば、第１、第２のマスク材（保護膜）５１、５２の微小流路ＦＰを形成する微細な溝の上面からみた形状であけられた穴の領域に相当するシリコン基板１の領域に、微小流路ＦＰを形成するための微細な溝が形成される。
【００６３】
また、図３（Ｃ）に示すように、第１のマスク材（保護膜）５１の表面、第２のマスク材（保護膜）５２の表面、シリコン基板１の微細な溝の表面にアルミ薄膜５３が成膜される。
【００６４】
次に、図３（Ｄ）に示すように、第２のマスク材（保護膜）５２の表面上に成膜されたアルミ薄膜５３と、第２のマスク材（保護膜）５２を除去する。
すなわち、シリコン基板１の微細な溝の表面にのみアルミ薄膜５３が成膜されている状態となる。
【００６５】
さらに、図３（Ｅ）に示すように、シリコン基板１の微細な溝の表面に成膜されているアルミ薄膜５３をフッ酸水溶液中で陽極酸化／ポーラス化することにより、均一なサイズのポア（細孔）３１が形成された多孔質層３を生成する。
多孔質層３を形成する陽極酸化／ポーラス化としては、たとえば、シリコン基板１の溝の表面に成膜されているアルミ薄膜５３を、フッ酸５%、ＩＰＡ（イソプロピルアルコール））１０％からなるフッ酸混合液中に浸漬し、アルミ薄膜５３に５mA/cm2、１０分などで電流を印加することにより陽極酸化／ポーラス化するものがある。
【００６６】
そして、図３（Ｆ）に示すように、シリコン基板１に形成された溝の両端に基板２に形成された流入口１００および流出口２００が位置するようにシリコン基板１と基板２を接着や熱圧着などで貼り合わせ、シリコン基板１に形成された溝を基板２で覆う。これにより流路ＦＰが形成される。
なお、必要があれば第１のマスク材（保護膜）５１を除去してから、シリコン基板１に形成された溝を基板２で覆うものでもよい。
【００６７】
これらの図３（Ａ）〜（Ｆ）の製造工程を介して、本発明に係るガスクロマトグラフ用カラムは、シリコン基板１に形成された微細な溝の最表面がポーラスアルミである多孔質層３が形成されることになる。
いいかえれば、本発明に係るガスクロマトグラフ用カラムは、微小流路の内壁面の一部または全部がポーラスアルミにより形成される。
【００６８】
また、本実施例２のガスクロマトグラフ用カラムの作用・効果は、図１に示した動作と同様の動作であるため説明を省略する。
【００６９】
この結果、本発明に係るガスクロマトグラフ用カラムは、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、吸着する際の吸着性、吸着する時間が一定（ほぼ一定）またはバラツキが小さくなるため、クロマトグラフィの分離ピークの広がりを低減できる。
いいかえれば、本発明に係るガスクロマトグラフ用カラムは、微小流路ＦＰの内壁面の一部または全部に均一の大きさで複数のポア（細孔）が形成されることにより、吸着する際の吸着性、吸着する時間が一定（ほぼ一定）またはバラツキが小さいため、クロマトグラフィの分離ピークの広がりを低減できる点で有効である。
【００７０】
また、本発明に係るガスクロマトグラフ用カラムは、微小流路を形成するための微細な溝を形成したシリコンからなる第１の基板と、溝の表面を陽極酸化またはポーラス化して細孔が均一な大きさで形成されて多孔質状に形成された多孔質層とを具備することにより、従来のように微小流路の内壁に吸着剤を塗布する構成ではないため、分離の再現性を向上できる点で有効である。
また、本発明に係るガスクロマトグラフ用カラムは、上述の構成とすることにより流路閉塞を防止出来る点でも有効である。
（その他の実施形態の説明）
【００７１】
なお、本実施例におけるガスクロマトグラフ用カラムは、多孔質層３の表面を酸化することにより「吸着性能向上層」を形成するものでもよい。
【００７２】
たとえば、本実施例２におけるガスクロマトグラフ用カラムは、ポーラスアルミから成る多孔質層３（いいかえれば、微小流路を形成する微細な溝の表面）の表面を酸化するものでもよい。
このように、本実施例におけるガスクロマトグラフ用カラムは、ポーラスアルミから成る多孔質層３（いいかえれば、微小流路を形成する微細な溝の表面）の表面を酸化して「吸着性能向上層」を形成すれば、一般的な吸着剤として周知であるアルミナと同等の吸着の性質を得ることが出来る点で有効で、より正確なガス成分分析に貢献できる。
【符号の説明】
【００７３】
１  シリコン基板
２  基板
３  多孔質層
３１  ポア（細孔）
５３  アルミ薄膜
ＦＰ  微小流路
【図１】
2011141271.tif 000003
【図２】
2011141271.tif 000004
【図３】
2011141271.tif 000005
【図４】
2011141271.tif 000006
【図５】
2011141271.tif 000007
【図６】
2011141271.tif 000008
【手続補正書】
【提出日】平成22年12月2日(2010.12.2)
【手続補正１】
【補正対象書類名】明細書
【補正対象項目名】００５４
【補正方法】変更
【補正の内容】
【００５４】
たとえば、本実施例におけるガスクロマトグラフ用カラムは、ポーラスシリコンから成る多孔質層３、いいかえれば、微小流路を形成する微細な溝の表面にカーボンをスパッタリングするものでもよい。
このように、ポーラスシリコンから成る多孔質層３表面にカーボンをスパッタリングして「吸着性能向上層」を形成すれば、一般的な吸着剤として周知である活性炭と同等の吸着性能を得ることが出来る点で有効で、より正確なガス成分分析に貢献できる。